СПОСОБ ПРОИЗВОДСТВА НИЗКОУГЛЕРОДИСТОЙ СТАЛИ

1. Способ производства  низкоуглеродистой демпфирующей стали, включающий выплавку металла в сталеплавильном агрегате, выпуск металла в сталь-ковш, внепечную обработку, включающую вакуумное обезуглероживание, и разливку стали, отличающийся тем, что во время или после вакуумного обезуглероживания осуществляют присадку алюминия до его содержания в стали в количестве не менее 2,5%, при этом обеспечивают основность шлака более 5.
2. Способ по п. 1, отличающийся тем, что во время или после вакуумного обезуглероживания осуществляют присадку алюминия в количестве не менее 25 кг/т стали.
3. Способ по п. 1, отличающийся тем, что во время или после вакуумного обезуглероживания присаживают известь и/или доломит в количестве 2,0-4,0 кг/т стали, обеспечивая содержание в шлаке СаО не менее 30% при толщине шлака 30-120 мм.
4. Способ по п. 1, отличающийся тем, что во время или после вакуумного обезуглероживания алюминий присаживают в виде кускового материала размером не более 50 мм.
2
3
5. Способ по п. 1, отличающийся тем, что во время вакуумного обезуглероживания поддерживают отношение (CaO)/(AlO) в пределах 0,5-1,5.
6. Способ по п. 1, отличающийся тем, что вакуумное обезуглероживание заканчивают при температуре стали не менее 1600°C, а начало разливки осуществляют при температуре стали не менее 1550°C.
7. Способ по п. 1, отличающийся тем, что скорость разливки стали поддерживают в пределах 0,6-1,2 м/мин.